(57)【要約】【課題】鋼板の表面品質を向上することができ、さらには縦バックルを抑制することができる冷間タンデム圧延機およびそれを用いた極薄鋼板の冷間圧延方法を提供する。【解決手段】３スタンドの冷間タンデム圧延機であって、第１スタンドに表面粗さＲａが０．３〜１．５μｍでかつＨｖ；１０００以上の略部分球形状の突起を有するクロムめっき層をロールバレル表層に形成したワークロールが組み込まれ、第２スタンドおよび第３スタンドに円筒研磨されたワークロールが組み込まれている冷間タンデム圧延機。また、１回目の冷間圧延後、焼鈍し、２回目の冷間圧延を、その冷間タンデム圧延機を用いて行う極薄鋼板の冷間圧延方法。【選択図】　　　　図１
2004001004.tif 000002
【特許請求の範囲】
【請求項１】
３スタンドの冷間タンデム圧延機であって、第１スタンドに表面粗さＲａが０．３〜１．５μｍでかつＨｖ；１０００以上の略部分球形状の突起を有するクロムめっき層をロールバレル表層に形成したワークロールが組み込まれ、第２スタンドおよび第３スタンドに円筒研磨されたワークロールが組み込まれていることを特徴とする冷間タンデム圧延機。
【請求項２】
３スタンドの冷間タンデム圧延機であって、第１スタンドに表面粗さＲａが０．３〜１．５μｍでかつＨｖ；１０００以上の略部分球形状の突起を有するクロムめっき層をロールバレル表層に形成したワークロールが組み込まれ、第２スタンドに円筒研磨されたワークロールが組み込まれ、第３スタンドに表面粗さＲａが０．３〜１．３μｍでかつＨｖ；１０００以上の略部分球形状の突起を有するクロムめっき層をロールバレル表層に形成したワークロールが組み込まれていることを特徴とする冷間タンデム圧延機。
【請求項３】
１回目の冷間圧延後、焼鈍し、２回目の冷間圧延を請求項１または請求項２記載の冷間タンデム圧延機を用い、第１スタンドのワークロールで鋼板をピンチして張力を付与し、第２スタンドの圧下率を５％以上、第３スタンドの圧下率を０．５〜２％として行うことを特徴とする極薄鋼板の冷間圧延方法。
【発明の詳細な説明】
【０００１】
【発明の属する技術分野】
本発明は、冷間タンデム圧延機およびそれを用いて、１回目の冷間圧延を行った後、焼鈍した鋼板に、さらに２回目の冷間圧延を行う際の極薄鋼板の冷間圧延方法に関する。
【０００２】
【従来の技術】
板厚が０．０５〜０．３５ｍｍの極薄鋼板、例えばブリキ原板のうち硬質さが要求されるものなどは２回の冷間圧延を行って製造される。このようなＤＲ（Ｄｏｕｂｌｅ　Ｒｅｄｕｃｔｉｏｎ）材は、多くの場合、冷間タンデム圧延機により１回目の冷間圧延が行われ、焼鈍された鋼板に、さらに２回目の冷間圧延を施すことにより所定の板厚、所望の硬さと表面品質とが付与される（例えば、ＪＩＳ　Ｇ３３０３参照）。
【０００３】
２回目の冷間圧延では、例えば図１に示すような３スタンドの冷間タンデム圧延機を用い、第１スタンドではそのワークロールにより鋼板を無潤滑状態でピンチて張力を付与し、第２スタンドではワークロール２と鋼板１との間にノズル４から潤滑剤を供給し、圧下率を５％以上として圧延することで所定の板厚とし、所望の硬さを付与し、さらに第３スタンドでは無潤滑で圧下率を０．５〜２％として圧延することで、表面品質を調整する。なお、図１で符号５、６はリール、符号７は鋼板搬送方向であり、２回目の冷間圧延後の鋼板には、別途、各種表面処理、例えばブリキ原板の場合、錫めっき処理が施される。
【０００４】
ところで、上記の３スタンドの冷間タンデム圧延機においては、第１スタンドにはショットブラストによりダル加工し、クロムめっきして表面粗さＲａを１．０μｍにしたワークロール（ショットダル加工・クロムめっきロール：表層断面；図８参照）を組み込み、上下のワークロール２により鋼板を確実にピンチし、第１スタンドには回転砥石により円筒研磨されＲａを０．２μｍとしたワークロール２（以下、ブライトロールという）を組み込み、第３スタンドには回転砥石により円筒研磨され表面粗さＲａを１．２μｍとしたワークロール（スクラッチロール：表層断面；図９参照）を組み込み、２回目の冷間圧延を行っているが、図２、３に示す縦バックルと呼ばれる形状不良が圧延機出側の鋼板に発生することがある。
【０００５】
なお、図２、３はそれそれ鋼板表面上方から見た縦バックルの模式図、鋼板の幅方向断面で見た縦バックルの模式図である。１Ａは縦バックルの筋条に見える鋼板表面上の光沢の、いわば境目であり、ｈは縦バックルの高さである。またＷは鋼板の幅、Ｌは鋼板の長手方向である。ここで、縦バックルは、ロールギャップ内で鋼板内部に生じる幅方向の圧縮応力に起因する座屈現象で発生すると考えられる。
【０００６】
このような縦バックルが顕著になった場合には、その後に別途行う電気錫めっき、あるいは溶融亜鉛めっきなどの表面処理後の表面品質も付随的に劣化し、食用缶などにおいてはラベル印刷などの見映えの悪さにまでその影響が及ぶ。このため、縦バックルが顕著になった場合には、その後に別途行うめっき処理などに先立って、２回目の冷間圧延後の鋼板を、さらに別途、テンションレベラーやローラレベラーなどの他のラインに通板して形状矯正を行う処置を施さねばならず、その分、製造コストが上昇してしまう。また、納期上の問題も生ずることがある。よって、２回目の冷間圧延の際の、縦バックルの発生を抑制したいという技術的な要求は強い。
【０００７】
これに対して特開２０００−９４００５号公報には、直径４００　ｍｍ以上の大径ロールを用いて、調質圧延荷重をロール表面粗さとともに所定値以下に規制することにより、鋼板に生じる縦バックルの高さをある高さ以下に抑制できることが２スタンドからなる調質圧延機の第２スタンドへの適用実施例とともに記載されている。
加えて、近年、ＤＲブリキの表面品質に対する需要家の要求レベルはますます高まりつつあり、これに対応できる圧延法が必要となっている。
【０００８】
【発明が解決しようとする課題】
しかしながら、特開２０００−９４００５号公報に示された方法では、めっき後の表面品質向上の要求に対し、操業上もっと圧下率を大きくして前スタンドで生じたオイルピットを押し潰したり、ワークロールの表面粗さをある程度以上粗くしてもその要求に十分応えることができず、規制範囲を外れると再び縦バックルが発生してしまうという問題があった。
【０００９】
さらに、図９に示したような表層断面をもつスクラッチロールを第３スタンドに組み込んで２回目の冷間圧延を行うと、鋼板とロールとの焼付きが発生することがあり、安定圧延が困難になる問題が付け加わる場合もあった。
本発明は、上記のような諸問題を有利に解決すべくなされたもので、２回目の冷間圧延の際、圧延機出側の鋼板に発生する縦バックルを抑制しつつ、表面品質も向上すること可能な冷間タンデム圧延機およびそれを用いた極薄鋼板の冷間圧延方法を提供することを目的とする。また、安定して２回目の冷間圧延を行うことが可能な冷間タンデム圧延機およびそれを用いた極薄鋼板の冷間圧延方法を提供することを目的とする。
【００１０】
【課題を解決するための手段】
発明者らは、鋼板表面の凹部を目立たなくでき、かつロールギャップ内における鋼板内部の幅方向圧縮応力を緩和する効果を有するワークロール表面構造を知見し、本発明を完成するに至った。
本発明は、以下の通りである。
【００１１】
請求項１記載の発明は、３スタンドの冷間タンデム圧延機であって、第１スタンドに表面粗さＲａが０．３〜１．５μｍでかつＨｖ；１０００以上の略部分球形状の突起を有するクロムめっき層をロールバレル表層断面に形成したワークロールが組み込まれ、第２スタンドおよび第３スタンドに円筒研磨されたワークロールが組み込まれていることを特徴とする冷間タンデム圧延機である。
【００１２】
請求項２記載の発明は、３スタンドの冷間タンデム圧延機であって、第１スタンドに表面粗さＲａが０．３〜１．５μｍでかつＨｖ；１０００以上の略部分球形状の突起を有するクロムめっき層をロールバレル表層断面に形成したワークロールが組み込まれ、第２スタンドに円筒研磨されたワークロールが組み込まれ、第３スタンドに表面粗さＲａが０．３〜１．３μｍでかつＨｖ；１０００以上の略部分球形状の突起を有するクロムめっき層をロールバレル表層断面に形成したワークロールが組み込まれていることを特徴とする冷間タンデム圧延機である。
【００１３】
請求項３記載の発明は、１回目の冷間圧延後、焼鈍し、２回目の冷間圧延を、請求項１または請求項２記載の冷間タンデム圧延機を用い、第１スタンドのワークロールで鋼板をピンチして張力を付与し、第２スタンドの圧下率を５％以上、第３スタンドの圧下率を０．５〜２％として行うことを特徴とする極薄鋼板の冷間圧延方法である。
【００１４】
【発明の実施の形態】
本発明の実施形態について図１〜４を参照し詳細に説明する。
本発明の実施形態に係る冷間タンデム圧延機は、図１に示すような３スタンドの冷間タンデム圧延機であって、第１スタンドに表面粗さＲａが０．３〜１．５μｍでかつＨｖ；１０００以上の略部分球形状の突起を有するクロムめっき層をロールバレル表層断面に形成したワークロール２（以下、ロール２ともいう）が組み込まれ、第２スタンドおよび第３スタンドに円筒研磨されたロールが組み込まれている。また、第１スタンドでは、鋼板をロール２で荷重を単位幅当たり１４７０〜２９４０Ｎ／ｍｍとしてピンチし（挟圧）、第１スタンドと第２スタント間の鋼板張力を９８〜１９６Ｎ／ｍｍ２としている。
【００１５】
なお、第１スタンドでは鋼板とロール２との間に潤滑剤を供給しない一方、第２スタンドでは、その入側にノズル４を配置し、十分な量の圧延油などの潤滑剤を供給しつつ潤滑圧延が行えるようにしている。第１スタンドでは確実に鋼板をピンチするため、鋼板とロール２との間に潤滑剤を供給しないようにするのが好ましく、第２スタンドでは圧下率５％以上というように高くした場合でも、焼付きが発生しないように安定して冷間圧延を行えるように潤滑圧延とするのが好ましく、また、第３スタンドでは０．５〜２％の小さな圧下率で圧延することで、第２スタンドでの冷間圧延後にもなお鋼板表面に残存する微小な凹部を押し潰す目的上、鋼板とロール２との間に潤滑剤を供給しないようにするのが好ましい。
【００１６】
ところで、従来の３スタンドの冷間タンデム圧延機を用いた場合、第１スタンドではショットダル加工・クロムめっきロールで鋼板を挟圧するので、図８に示す突起１１で形成されたダル目が鋼板表面に転写して微小な凹部が形成される。この凹部は第２スタンドでの冷間圧延後の鋼板表面にも残存し、さらに第３スタンドでの調質圧延後の鋼板表面になおも残存して、めっき後の鋼板の表面品質も付随的に劣化しやすい問題があった。
【００１７】
これに対して本発明の３スタンドの冷間タンデム圧延機では、第１スタンドに従来の図８に示すダル目をもつロール（ショットダル加工・クロムめっきロール）に代わり、図４に示すような微小で滑らかな略部分球形状の突起１１を持つロールを組み込んだ。図４に示すような微小で滑らかな略部分球形状の突起１１を持つロールにより、第１スタンドで鋼板を挟圧した際に略部分球形状の突起１１の転写により形成される凹部の深さを浅くすることができる。このため、第２スタンド、第３スタンドでの圧延後も凹部が目立たないようにできる。この結果、めっき後の鋼板の表面品質を向上することができる。また、鋼板表面に転写された略部分球形状の凹部の分布はランダムで外観上、光沢の異方性がないため、目立たないという作用もある。
【００１８】
ここで、略部分球形状の略とは、完全な球形の一部分をした形状から少し外れる場合も含む、という意味である。
なお、図４は、ロールバレル表層１３に形成したクロムめっき層１２の模式図であって、（ａ）は表面を顕微鏡観察した図、（ｂ）は断面を顕微鏡観察した図である。微小な略部分球形状の突起１１は、図４に示すごとく、その平面上で見た場合に真の形状に外接する円形と近似した場合、その半径ｒは５〜５０μｍとし、鋼板に接触する突起部の単位面積当たりの個数は３００〜３０００個／ｍｍ２の範囲内で出来るだけ多くすることがめっき後の鋼板の表面品質向上縦バックル防止とに効果がある。
【００１９】
この微小な略部分球形状の突起１１は、後述する電着めっきによりロールバレル１３表層にクロムめっき層１２と一体的に形成するのが好ましく、本発明では表面粗さＲａを０．３〜１．５μｍ、Ｈｖ；１０００以上と規定する。表面粗さＲａを０．３〜１．５μｍと規定する理由は、第１スタンドでの圧延に続く、第２スタンドでの圧延により、第１スタンドでの圧延でできた凹部を消滅させることができる程度に予め凹部を浅く調整しておくためである。クロムめっき層１２の厚さａは、６０〜１００μｍとするのが好ましく、クロムめっき層１２の硬さもＨｖ；１０００以上とするのが好ましい。
【００２０】
そしてさらに、第１スタンドに上記の略部分球形状の突起１１を持つロールを組み込んだ場合、第２スタンド出側の鋼板表面に残存する凹部が浅くなることから、第３スタンドの圧下率をその分小さくしても鋼板表面の凹部が目立たないようにできる作用もある。よって、第３スタンドの圧下率をその分小さくして圧延荷重を低減することが可能となり、ロールギャップ内での鋼板内部の幅方向圧縮応力に起因して生じる縦バックルも抑制することができる。このため、本発明の３スタンドの冷間タンデム圧延機では、第１スタンドに図８に示す突起１１で形成されたダル目をもつロールを組み込んだ従来のものに比べて鋼板の表面品質を向上することができると同時に、図２、図３に示すような縦バックルを小さくすることもできるのである。
【００２１】
また、第１スタンドにおいて上記の略部分球形状の突起を有するロールで挟圧すると、突起部先端が圧延時の力により弾性変形して偏平する作用があり、挟圧荷重を単位幅当たり１４７０〜２９４０Ｎ／ｍｍと従来の挟圧荷重（単位幅当たり９８０〜１９６０Ｎ／ｍｍ）より大きくした場合でも転写される凹部の深さを浅くでき、表面品質を向上できるという作用もあるものと推察される。いずれにせよ、本発明によれば、第１スタンドのロールにて鋼板を挟圧し、さらに張力が加わった場合でも、スリップを起こさず、第２スタンド入側張力として必要な９８〜１９６Ｎ／ｍｍ２の張力を確実に付与できる。
【００２２】
また、本発明においては、第１スタンドに加えて第３スタンドにも表面粗さＲａが０．３〜１．３μｍでかつＨｖ；１０００以上の略部分球形状の突起を有するクロムめっき層をロールバレル表層に形成したロールを組み込むことが上述した第１スタンドだけの場合に比較して、縦バックルの低減により効果があるので好ましい。
【００２３】
上記のようなロールを第３スタンドに組み込んだ場合、従来のスクラッチロールを第３スタンドに組み込んだ場合より鋼板内部の幅方向圧縮応力が緩和されて、縦バックルが抑制できるようになるとともに、ロール表層の微小な略部分球形状の突起部が鋼板表面に押し込まれるため、鋼板表面に残留していた微小な凹部は目立たなくなる作用がある。その際、第３スタンドの圧下率を大きくして調質圧延荷重を大きくしても突起部先端は滑らかな略部分球形状であるため、突起部先端が圧延時の力により弾性変形して広げられる作用があり、これにより、ロールギャップ内における鋼板内部の幅方向圧縮応力が緩和される作用が働く。すると、第３スタンドの圧下率を大きくし、圧延荷重を大きくした場合でも、従来使用していたスクラッチロール（図９参照）のように縦バックルが発生することがない。また、第３スタンドの圧下率を小さくし、圧延荷重を小さくした場合でも、第１スタンドで略部分球形状の突起１１の形状が鋼板に転写されることにより凹部を目立たなくする作用は失われないため、めっき後の鋼板表面の表面品質を向上でき、縦バックルの発生も防止できるのである。
【００２４】
また、本発明では、ロールバレル表層１３にＨｖ；１０００以上の略部分球形状の突起１１を有するクロムめっき層１２を形成したロールを使用するため、第１スタンド、あるいは第１スタンドに加えて第３スタンドにそのロールを組み込んだ場合、略部分球形状の突起１１はほとんど摩耗せず、ロール２と鋼板との焼付きも発生しない。このため、安定して２回目の冷間圧延が行える。
【００２５】
ここで、Ｒａについて説明しておくと、ＪＩＳ　Ｂ０６０１−１９９４に定義するところの算術平均粗さとし、ロール軸方向に測定した値である。Ｒａのカットオフ値は０．８　ｍｍ、評価長さは４ｍｍとし、ＪＩＳ　Ｂ０６５１−１９９６に準拠した触針式表面粗さ測定器を用いて測定した。
このような微小な略部分球形状の突起がロールバレル表層に形成されたロールは、例えば特表平９−５０３５５０号公報、文献「Ｍｅｔａｌｌ　Ｐｌａｎｔ　Ｔｅｃｈｎｏｌ　ｉｎｔ，Ｎｏ．６（１９９８），８０−８５」に開示されている電気的電着めっき法により得ることができる。図５はクロムメッキ層を形成する装置の縦断面模式図であり、図６はその際の電流密度ｙと時間ｔとの関係を例示したグラフである。この装置は電着浴容器１０２を備え、アノード１０３および電着被覆されるロールバレル表層１３がクロム電解質１０１の浴溶液を含有する浴溶液中に浸漬される。ロールバレル表層１３以外の部分には電気的に電着されないようにプロテクトスリーブ１０４が装着されている。アノード１０３およびカソードを構成するロールバレル表層１３には電気エネルギー源１０５が接続され、電気エネルギー源１０５は、制御ユニット１０６により例えば図６に示すように電流密度が時間の経過に伴い段階的に変化するように制御される。
【００２６】
ここで、１１０、１１１は電流密度の上昇が数段階で行われる芽晶形成期間であり、芽晶形成期間１１０、１１１における電流密度上昇のインターバルΔｔは０．１〜３０秒とされている。また、芽晶形成期間１１０開始時の電流密度から電流密度最大値１１４に至るまでは１段階当たり１〜６ｍＡ／ｃｍ２の予め定めた上昇値で電流密度を高め、その後、芽晶を成長させる芽晶成長期間１１２の間は電流密度最大値１１４とし、電流密度最大値は３０〜１８０ｍＡ／ｃｍ２とするのが好ましい。芽晶成長期間１１２は１〜６００秒、好ましくは約３０秒とされ、芽晶成長期間経過後、電流密度の低下段階１１３において、１段階ごとに−１〜−８ｍＡ／ｃｍ２の予め定めた減少量で電流密度を最終値にまで減少させるのが好ましい。このプロセスを周期的に繰り返すこともできる。また、１０８は、芽晶形成の前に、インパルス電流を１５〜６０ｍＡ／ｃｍ２の電流密度で供給するベース層構成期間である。電流停止期間１０７は、ロール２のロールバレル表層１３が浴溶液温度に近くなるまでの温度調整期間で、６０〜１２０秒とするのが好ましく、ベース層構成期間１０８と芽晶形成期間１１０の間の電流停止期間である１０９は約６０秒とするのが好ましい。
【００２７】
本発明のロールのように、略部分球形状の突起１１を平面上で見た場合に、真の形状に接する円形と近似した場合、その半径ｒを５〜５０μｍ、単位面積当たりの突起１１の個数を３００〜３０００個／ｍｍ２とし、表面粗さＲａを０．３〜１．５μｍとするには、上記の△ｔ、電気密度の上昇あるいは減少を、それぞれ０．１〜２０秒、１段階あたり２ｍＡ／ｃｍ２とするのが好ましい。
【００２８】
【実施例】
〔実施例１〕　図１に示す３スタンドの冷間タンデム圧延機を用い、素材厚０．２　ｍｍ、幅１０００ｍｍで降伏応力３９２ＭＰａの焼鈍された鋼板に２回目の冷間圧延を行い、ブリキ原板を得、その後、目付量が１．２μｍの錫めっきを行った。なお、発明例１、２の場合、円筒研磨して表面粗さＲａを０．１μｍとした後、図６のようにしてクロムめっき層をロールバレル表層に形成し、表１に示すロール表面をもつロールを得、このロールをタンデム圧延機の第１スタンドに組み込み、第２スタンドには円筒研磨して表面粗さＲａを０．２μｍに調整したロールを組み込み、第３スタンドには円筒研磨して表面粗さＲａをそれぞれ表１に示すようにしたロールを組み込んだ。
【００２９】
【表１】
2004001004.tif 000003
【００３０】
また第１〜第３スタンドに組み込んだロール自体は鋼製の５ｍａｓｓ％Ｃｒ鍛鋼で、ロールの直径は６５０ｍｍ、ロールバレル長は１４００ｍｍである。第２スタンドでは濃度５ｍａｓｓ％の潤滑剤（粘度３０ｃＳｔ／４０℃）を供給し、第１、３スタンドでは無潤滑とし、定常圧延速度を５００ｍ／ｍｉｎとし、第１スタンドではスリップを起こすことなく、第１〜２スタンド間に１４７ＭＰａの張力を付与できるように単位幅挟圧荷重を決定し、第２スタンドでは圧下率を２５％、第３スタンドでは圧下率を０．５、１．０、２％となるようにしてコイル質量が２０ｔのコイルを１コイル圧延した。
【００３１】
一方、従来例および比較例では、第１スタンドにショットダル加工・クロムめっきロールを組み込み、また第３スタンドにスクラッチロールを組み込み、その他の条件は上記発明例１、２と同じとして２回目の冷間圧延を行った。
圧延後の極薄鋼板の縦バックル高さｈを接触式形状測定器により測定し、錫のめっき後、鋼板の表面品質（光沢むら）を目視でＡ（良好）〜Ｄ（劣る）の４段階で評価し、その結果を表２に示した。また、第３スタンドでの定常圧延速度における圧延荷重も表２に示した。
【００３２】
【表２】
2004001004.tif 000004
【００３３】
表２に示す結果から、発明例１、２では鋼板に生じる縦バックルを従来例より悪化させずに、錫めっき後の鋼板の表面品質を向上することができている。また、発明例２では、鋼板に生じる縦バックルを完全に防止できている。一方、従来例では、第３スタンドの圧下率を増減すると錫めっき後の表面品質向上と縦バックルの防止の両方を満足できず、鋼板の表面品質を向上しようとして第３スタンドでの圧下率を大きくした場合には、縦バックルが悪化し、縦バックルを抑制しようとして第３スタンドでの圧下率を小さくした場合には、錫めっき後の鋼板の表面品質が悪化している。また、第３スタンドのロール表面粗さを従来例より大きくして鋼板表面品質を向上しようとした比較例の場合、鋼板に生じる縦バックルが悪化している。
【００３４】
また、表２に示した第３スタンドでの圧延荷重から、本発明のロールによっても、従来例とくらべて荷重を同等とすることができることがわかる。
〔実施例２〕
第３スタンドの圧下率を発明例１、２では０．５％、従来例では基準圧下率１．０％、比較例では１．０％とし、その他の条件は上記実施例１と同じとし、コイル質量が２０ｔのコイルを６０コイル連続して圧延し、ロールと鋼板との焼付の有無、錫めっき後の鋼板の表面品質を上記実施例１と同様にして評価し、表３に示した。
【００３５】
【表３】
2004001004.tif 000005
【００３６】
表３に示す結果から、発明例では同一ロールで長距離２回目の冷間圧延を行っても焼付きが発生せず、錫めっき後の鋼板の表面品質が良好であることがわかる。一方、従来例および比較例では、圧延コイル数の増大に伴うロールの初期摩耗が著しいため、めっき後の鋼板の表面品質が低下し、また発明例より圧下率を高くして、調質圧延荷重を高くしたために、第３スタンドにおける焼付が発生し、表面性状が著しく低下した。なお、圧延コイル数に対する縦バックル高さの変化を図７に示した。従来例および比較例では圧延初期でのロール表面の初期摩耗が大きいため、縦バックル高さが変化している一方、発明例１、２では、圧延コイル数が増大しても変化が認められず、従来例および比較例より縦バックル高さが低いことがわかる。
【００３７】
【発明の効果】
以上のように本発明によれば、極薄鋼板の２回目の冷間圧延において、鋼板の表面品質を向上することができ、またさらに鋼板に生じる縦バックルを抑制することができる。この結果、需要家の高い表面品質要求にも応えることができるようになり、さらに、レベラー通板などの追加的な処置も不要になって、製造コストの上昇も抑えることができるようになる。
【図面の簡単な説明】
【図１】図１は２回目の冷間圧延に用いるタンデム圧延機の概略構成図である。
【図２】図２は鋼板表面上方から見た縦バックルの模式図である。
【図３】図３は、鋼板の幅方向断面で見た縦バックルの模式図である。
【図４】図４は本発明に用いるロールの表層の模式図であって、（ａ）は表面を顕微鏡観察した図、（ｂ）は断面を顕微鏡観察した図である。
【図５】図５は本発明に用いるロールにクロムめっきを行う装置の概略構成図である。
【図６】図６は図５に示した装置における電流密度の変化を示すグラフである。
【図７】図７は本発明の効果を例示したグラフである。
【図８】図８はショットダル加工・クロムめっきロール表面の断面模式図である。
【図９】図９はスクラッチロール表層の断面の模式図である。
【符号の説明】
１　鋼板
２　ワークロール（ロール）
４　ノズル
５、６　リール
７　鋼板搬送方向
Ｗ　板幅
Ｌ　鋼板長手方向
１Ａ　縦バックルの境目
ｈ　縦バックルの高さ
１１　突起
ｒ　略部分球形状の突起を平面図上で見た近似円の半径
ｄ　略部分球形状の突起の高さ
１２　クロムめっき層
ａ　クロムめっき層の厚み
１３　ロールバレル表層
【図１】
2004001004.tif 000006
【図２】
2004001004.tif 000007
【図３】
2004001004.tif 000008
【図４】
2004001004.tif 000009
【図５】
2004001004.tif 000010
【図６】
2004001004.tif 000011
【図７】
2004001004.tif 000012
【図８】
2004001004.tif 000013
【図９】
2004001004.tif 000014